(57)【特許請求の範囲】
【請求項１】
芳香族ポリカーボネート（Ａ１）と他の樹脂（Ａ２）とのポリマーアロイからなるポリカーボネート系樹脂組成物（Ａ）を主成分とする基材層の片面に、アクリル系樹脂（Ｂ）主成分とする被覆層を備えた積層シートであって、
該ポリカーボネート系樹脂組成物（Ａ）と該アクリル系樹脂（Ｂ）とのガラス転移温度の差の絶対値が３０℃以内であることを特徴とする成形用樹脂シートを熱成形して得られる熱成形体であって、深絞り高さ５ｍｍ以上に熱成形してなる熱成形体。
【請求項２】
芳香族ポリカーボネート（Ａ１）と他の樹脂（Ａ２）とのポリマーアロイからなるポリカーボネート系樹脂組成物（Ａ）を主成分とする基材層の片面に、アクリル系樹脂（Ｂ）主成分とする被覆層を備えた積層シートであって、
該ポリカーボネート系樹脂組成物（Ａ）と該アクリル系樹脂（Ｂ）とのガラス転移温度の差の絶対値が３０℃以内であることを特徴とする成形用樹脂シートの基材層側に印刷層を形成して熱成形する一方、前記印刷層側に溶融樹脂を射出成形して裏打ち層を形成してなるインモールド成形体。
【請求項３】
他の樹脂（Ａ２）が、芳香族ポリエステルであることを特徴とする請求項１に記載の熱成形体。
【請求項４】
他の樹脂（Ａ２）が、芳香族ポリエステルであることを特徴とする請求項２に記載のインモールド成形体。
【請求項５】
上記芳香族ポリエステルが、ポリエチレンテレフタレートにおけるエチレングリコールの一部をシクロヘキサンジメタノールで置換してなる共重合ポリエステル、又は、ポリブチレンテレフタレートにおけるテレフタル酸の一部をイソフタル酸で置換してなる共重合ポリエステル、又は、これらの混合物であることを特徴とする請求項３に記載の熱成形体。
【請求項６】
上記芳香族ポリエステルが、ポリエチレンテレフタレートにおけるエチレングリコールの一部をシクロヘキサンジメタノールで置換してなる共重合ポリエステル、又は、ポリブチレンテレフタレートにおけるテレフタル酸の一部をイソフタル酸で置換してなる共重合ポリエステル、又は、これらの混合物であることを特徴とする請求項４に記載のインモールド成形体。
【発明の詳細な説明】
【技術分野】
【０００１】
本発明は、ポリカーボネート系樹脂を主材料として用いた樹脂シートであって、真空成形や圧空成形など熱成形するのに好適な成形用樹脂シート、及びこの成形用樹脂シートを成形してなる成形体に関する。
【背景技術】
【０００２】
ポリカーボネート系樹脂は、透明性に優れるばかりか、ガラスと比較して加工性、耐衝撃性に優れるばかりか、他のプラスチック材料に比べて有毒ガスの心配もないため、様々な分野で広く用いられており、真空成形や圧空成形などの熱成形用材料としても使用されている。
【０００３】
しかしながら、ポリカーボネート系樹脂は、一般的に表面硬度が低いため、ポリカーボネート系樹脂からなる成形品の表面に傷が入り易いという問題点を抱えていた。そこで従来、ポリカーボネート系樹脂層の表面にアクリル系樹脂からなる保護層を形成し、製品表面に傷が入らないようにする提案が為されている。
【０００４】
例えば特許文献１では、ポリカーボネート系樹脂層の一方の面に、厚さ５０〜１２０μｍのアクリル系樹脂層を共押出しによって積層して総厚さを０．５〜１．２ｍｍとする積層体が提案されている。
【０００５】
また、特許文献２においては、携帯型情報端末の表示窓保護板に好適な耐擦傷性アクリルフィルムとして、メタクリル樹脂中にゴム粒子を分散させたアクリル系樹脂層を含むアクリルフィルムにハードコート処理を施して耐擦傷性を付与してなる耐擦傷性アクリルフィルムが開示されている。
【０００６】
【特許文献１】特開2006−103169号公報
【特許文献２】特開2004−143365号公報
【発明の開示】
【発明が解決しようとする課題】
【０００７】
上述のように、ポリカーボネート系樹脂層の表面にアクリル系樹脂からなる保護層を形成した場合、一般的にアクリル系樹脂はポリカーボネート系樹脂に比べて伸び難いため、熱成形した時、特に深絞り成形した時に、ポリカーボネート系樹脂層とアクリル系樹脂層との界面に剥離が生じて表面が白化したり、クラックが生じたりすることがあった。また、熱成形前に十分に乾燥させないと、発泡することもあった。
【０００８】
そこで本発明は、かかる積層構造を備えた成形用樹脂シートにおいて、熱成形した時、特に深絞り成形した時であっても、白化やクラック、さらには発泡が生じない新たな成形用樹脂シート、及びこれを成形してなる成形体を提供せんとするものである。
【課題を解決するための手段】
【０００９】
本発明は、芳香族ポリカーボネート（Ａ１）と他の樹脂（Ａ２）とのポリマーアロイからなるポリカーボネート系樹脂組成物（Ａ）を主成分とする基材層の片面に、アクリル系樹脂（Ｂ）を主成分とする被覆層を備えた積層シートであって、該ポリカーボネート系樹脂組成物（Ａ）と該アクリル系樹脂（Ｂ）とのガラス転移温度の差の絶対値が３０℃以内であることを特徴とする成形用樹脂シートを提案する。
【００１０】
本発明の成形用樹脂シートは、アクリル系樹脂（Ｂ）を主成分とする被覆層を備えているため、成形用樹脂シートの被覆層表面、並びに該成形用樹脂シートを成形してなる製品表面に傷が入り難いという特徴を備えている。
しかも、基材層の主成分であるポリカーボネート系樹脂組成物（Ａ）と、被覆層の主成分であるアクリル系樹脂（Ｂ）とのガラス転移温度の差（絶対値）を３０℃以内に設定したことにより、熱成形した時、特に深絞り成形した時にも、白化やクラック、さらには発泡を生じないようにすることができた。
よって、本発明の成形用樹脂シートを用いて熱成形すれば、意匠性に優れた成形体は勿論、例えば意匠性に優れたインモールド成型体なども提供することができる。
【００１１】
なお、ポリカーボネート系樹脂組成物（Ａ）とアクリル系樹脂（Ｂ）とのガラス転移温度の差（絶対値）を３０℃以内とする方法としては様々な方法が存在する可能性があるが、本発明は、シートの透明性維持などの観点から、芳香族ポリカーボネート（Ａ１）と他の樹脂（Ａ２）とをポリマーアロイ化してガラス転移温度を低下させることにより、両者のガラス転移温度の差（絶対値）を３０℃以内とする方法を採用するものである。
【発明を実施するための形態】
【００１２】
次に、本発明の実施形態の一例について説明するが、本発明が下記実施形態に限定されるものではない。
【００１３】
本実施形態に係る成形用樹脂シート（以下「本成形用樹脂シート」という）は、芳香族ポリカーボネート（Ａ１）と他の樹脂（Ａ２）とのポリマーアロイからなるポリカーボネート系樹脂組成物（Ａ）を主成分とする基材層の片面に、アクリル系樹脂（Ｂ）を主成分とする被覆層を備えた積層シートであり、該ポリカーボネート系樹脂組成物（Ａ）と該アクリル系樹脂（Ｂ）とのガラス転移温度（Ｔｇ）の差の絶対値が３０℃以内、すなわち０℃〜３０℃、好ましくは０〜２０℃、特に好ましくは０〜１０℃であることを特徴とする成形用樹脂シートである。
【００１４】
＜基材層＞
本成形用樹脂シートの基材層は、芳香族ポリカーボネート（Ａ１）と他の樹脂（Ａ２）とのポリマーアロイからなるポリカーボネート系樹脂組成物（Ａ）を主成分として形成することができる。
【００１５】
［芳香族ポリカーボネート（Ａ１）］
本成形用樹脂シートに用いる芳香族ポリカーボネートは、芳香環を有するポリカーボネートであれば特に限定するものではない。例えば、芳香族ジヒドロキシ化合物、又は芳香族ジヒドロキシ化合物と少量のポリヒドロキシ化合物を、ホスゲンとの界面重合法によって得られるか、或いは、前記芳香族ジヒドロキシ化合物と炭酸ジエステルとのエステル交換反応により得られる熱可塑性ポリカーボネート重合体等を挙げることができる。より具体的には、例えばビスフェノールＡを主原料とする炭酸エステル重合体を挙げることができる。
【００１６】
芳香族ポリカーボネートの分子量は、通常の押出成形によりシートを製造できることができれば、特に限定するものではないが、溶液粘度から換算した粘度平均分子量［Ｍｖ］が１５，０００〜４０，０００、特に２０，０００〜３５，０００、中でも特に２２，０００〜３０，０００であるのが好ましい。
なお、粘度平均分子量の異なる２種類以上の芳香族ポリカーボネートを混合してもよい。
【００１７】
ここで、粘度平均分子量［Ｍｖ］とは、溶媒としてメチレンクロライドを使用し、ウベローデ粘度計を用いて温度２０℃での極限粘度［η］（単位ｄｌ／ｇ）を求め、Ｓｃｈｎｅｌｌの粘度式、すなわち、η＝１．２３×１０−４Ｍ０．８３、から算出される値を意味する。極限粘度［η］は、各溶液濃度［Ｃ］（ｇ／ｄｌ）での比粘度［ηｓｐ］を測定して算出した値である。
【００１８】
また、芳香族ポリカーボネートの末端水酸基濃度は、１０００ｐｐｍ以下、特に８００ｐｐｍ以下、中でも特に６００ｐｐｍ以下であるのが好ましい。下限値としては、１０ｐｐｍ以上、特に３０ｐｐｍ以上、中でも特に４０ｐｐｍ以上であるのが好ましい。
【００１９】
ここで、上記の末端水酸基濃度は、芳香族ポリカーボネートの質量に対する、末端水酸基の質量をｐｐｍ単位で示したものであり、例えば四塩化チタン／酢酸法による比色定量（Ｍａｃｒｏｍｏｌ．Ｃｈｅｍ．８８２１５（１９６５）に記載の方法）で測定することができる。
【００２０】
［他の樹脂（Ａ２）］
他の樹脂（Ａ２）は、芳香族ポリカーボネート（Ａ１）と溶融ブレンド（；混合して加熱溶融すること）してポリマーアロイ化することができ、さらに該ポリマーアロイのガラス転移温度（Ｔｇ）を前記芳香族ポリカーボネート（Ａ１）のガラス転移温度（Ｔｇ）よりも低下させるものであればよい。
一般的に、芳香族ポリカーボネートのガラス転移温度（Ｔｇ）は１５０℃付近であり、アクリル系樹脂のガラス転移温度（Ｔｇ）よりも５０℃近く高いため、ポリカーボネート系樹脂組成物（Ａ）とアクリル系樹脂（Ｂ）のガラス転移温度（Ｔｇ）の差（絶対値）を３０℃以内にするには、芳香族ポリカーボネート（Ａ１）と他の樹脂（Ａ２）とをポリマーアロイ化させて、該ポリマーアロイのガラス転移温度（Ｔｇ）をより低温にすることができるものであることが重要である。
【００２１】
かかる観点から、他の樹脂（Ａ２）としては、芳香族ポリエステルが好ましい。そこで次に、芳香族ポリエステルについて説明する。
【００２２】
（芳香族ポリエステル）
他の樹脂（Ａ２）として用いる芳香族ポリエステルとしては、例えば、「芳香族ジカルボン酸成分」と「ジオール成分」とが縮合重合してなる樹脂を挙げることができる。
【００２３】
ここで、上記の「芳香族ジカルボン酸成分」の代表的なものとしてはテレフタル酸、イソフタル酸、ナフタレンジカルボン酸等が挙げられる。テレフタル酸の一部が「他のジカルボン酸成分」で置換されたものであってもよい。
「他のジカルボン酸成分」としては、シュウ酸、マロン酸、コハク酸、アジピン酸、アゼライン酸、セバシン酸、ネオペンチル酸、イソフタル酸、ナフタレンジカルボン酸、ジフェニルエーテルジカルボン酸、ｐ−オキシ安息香酸などが挙げられる。これらは、一種でも二種以上の混合物であってもよく、また、置換される他のジカルボン酸の量も適宜選択することができる。
【００２４】
上記の「ジオール成分」の代表的なものとしてはエチレングリコール、ジエチレングリコール、トリエチレングリコール、シクロヘキサンジメタノール等が挙げられる。エチレングリコールの一部が「他のジオール成分」で置換されたものでもよい。
「他のジオール成分」としては、プロピレングリコール、トリメチレングリコール、テトラメチレングリコール、ヘキサメチレングリコール、ジエチレングリコール、ネオペンチルグリコール、ポリアルキレングリコール、１，４−シクロヘキサンジメタノール、グリセリン、ペンタエリスリトール、トリメチロール、メトキシポリアルキレングリコールなどが挙げられる。これらは、一種でも二種以上の混合物であってもよく、また、置換される他のジオールの量も適宜選択することができる。
【００２５】
「芳香族ポリエステル」の具体例として、テレフタル酸とエチレングリコールとを縮合重合させたポリエチレンテレフタレート、テレフタル酸或いはテレフタル酸ジメチルと１，４−ブタンジオールを縮合重合させたポリブチレンテレフタレート等を挙げることができる。また、テレフタル酸以外の他のジカルボン酸成分及び／又はエチレングリコール以外の他のジオール成分を含んだ「共重合ポリエステル」も好ましい芳香族ポリエステルとして挙げることができる。
【００２６】
中でも好ましい例として、ポリエチレンテレフタレートにおけるエチレングリコールの一部、好ましくは５５〜７５モル％をシクロヘキサンジメタノールで置換してなる構造を有する共重合ポリエステル、又は、ポリブチレンテレフタレートにおけるテレフタル酸の一部、好ましくは１０〜３０モル％をイソフタル酸で置換してなる構造を有する共重合ポリエステル、又は、これら共重合ポリエステルの混合物を挙げることができる。
【００２７】
以上説明した芳香族ポリエステルの中で、芳香族ポリカーボネート（Ａ１）と溶融ブレンドすることによりポリマーアロイ化し、且つ、該ポリマーアロイのガラス転移温度（Ｔｇ）を該芳香族ポリカーボネート（Ａ１）よりも十分に低下させることができるものを選択するのが好ましい。
【００２８】
このような観点から、ポリエチレンテレフタレート（ＰＥＴ）のジオール成分であるエチレングリコールの５０〜７５モル％を１・４−シクロヘキサンジメタノール（１．４−ＣＨＤＭ）で置換してなる構造を有する共重合ポリエステル（所謂「ＰＣＴＧ」）、或いは、ポリブチレンテレフタレート（ＰＢＴ）のテレフタル酸の一部、好ましくは１０〜３０モル％をイソフタル酸で置換してなる構造を有する共重合ポリエステル、又は、これらの混合物は最も好ましい例である。これらの共重合ポリエステルは、芳香族ポリカーボネートと溶融ブレンドすることによって、完全相溶してポリマーアロイ化することが知られており、しかも効果的にガラス転移温度を下げることができる。
【００２９】
なお、ポリマーブレンド（混合した樹脂組成物）がポリマーアロイとなっているか、言い換えれば完全相溶しているか否かは、例えば示差走査熱量測定により加熱速度１０℃／分で測定されるガラス転移温度が単一となるかどうかで判断することができる。ここで、混合樹脂組成物のガラス転移温度が単一であるとは、混合樹脂組成物をＪＩＳＫ７１２１に準じて、加熱速度１０℃／分で示差走査熱量計を用いてガラス転移温度を測定した際に、ガラス転移温度を示すピークが１つだけ現れるという意味である。
また、前記混合樹脂組成物を、歪み０．１％、周波数１０Ｈｚにて動的粘弾性測定（ＪＩＳＫ−７１９８Ａ法の動的粘弾性測定）により測定した際に、損失正接（ｔａｎδ）の極大値が１つ存在するかどうかでも判断することができる。
ポリマーブレンド（混合樹脂組成物）が完全相溶（ポリマーアロイ化）すれば、ブレンドされた成分が互いにナノメートルオーダー（分子レベル）で相溶した状態となる。
【００３０】
なお、ポリマーアロイ化する手段として、相溶化剤を用いたり、二次的にブロック重合やグラフト重合させたり、或いは、一方のポリマーをクラスター状に分散させたりする手段も採用可能である。
【００３１】
［混合比率］
芳香族ポリカーボネート（Ａ１）と芳香族ポリエステル（Ａ２）との混合比率は、混合して得られるポリカーボネート系樹脂組成物（Ａ）とアクリル系樹脂（Ｂ）とのガラス転移温度（Ｔｇ）の差（絶対値）が３０℃以内になる比率であれば制限するものではないが、透明性維持の観点から、質量比率でＡ１：Ａ２＝２０：８０〜７５：２５であるのが好ましく、特にＡ１：Ａ２＝３０：７０〜６０：４０、中でも特にＡ１：Ａ２＝４５：５５〜５５：４５であるのが好ましい。
【００３２】
＜被覆層＞
本熱成形用樹脂シートの被覆層は、アクリル系樹脂（Ｂ）を主成分とする樹脂組成物から形成することができる。
【００３３】
［アクリル系樹脂（Ｂ）］
本熱成形用樹脂シートに用いるアクリル系樹脂は、アクリル基を有する樹脂であれば特に制限はない。例えば、メチルメタクリレートと、メチルアクリレート又はエチルアクリレートとの共重合体を挙げることができる。中でも、主成分がメチルメタクリル酸より重合されるメチルメタクリル樹脂（ＰＭＭＡ：ポリメチルメタ（ア）クリレートともいう）が好ましい。
【００３４】
アクリル系樹脂の共重合組成は、製造条件、例えば共押出条件により適宜選択するのが好ましい。例えば、メチルメタクリレートと、メチルアクリレート又はエチルアクリレートとの共重合体の場合には、メチルメタクリレート：メチル又はエチルアクリレート＝８０：２０〜１：９９のモル比とするのが好ましい。
また、押出成形が可能な範囲で架橋成分を含有してもよい。
【００３５】
アクリル系樹脂の分子量は、一般的に重量平均分子量で３万〜３０万であるが、この範囲に制限されるものではない。
【００３６】
アクリル系樹脂として、市販品を用いることもできる。例えば住友化学工業（株）社製：ＳＵＭＩＰＥＸシリーズ、三菱レイヨン（株）社製：アクリペットシリーズ、（株）クラレ社製：パラペットシリーズ、旭化成製：デルペット等のメチルメタクリル樹脂を用いることができる。但し、これらに限定されるものではない。
【００３７】
アクリル系樹脂（Ｂ）は、耐候性を長期間保持する目的のために、紫外線吸収剤を含有するものでもよい。紫外線吸収剤の含有量はアクリル系樹脂の０．０１〜３．０質量％であるのが好ましい。
また、共押出し成形時にアクリル系樹脂の熱劣化を防止するため、酸化防止剤、着色防止剤等を含有してもよい。この際、酸化防止剤の含有量はアクリル系樹脂の０．０１〜３質量％であるのが好ましく、着色防止剤の含有量は０．０１〜３質量％であるのが好ましい。
上記いずれの場合も、アクリル系樹脂の０．０１質量％未満であると、十分な効果を得られないことが想定され、逆に５質量％を超えて含有しても、さらなる効果が期待できないばかりか、ブリードアウトを起こして白化の原因になったり、密着性や衝撃強度の低下を招いたりすることがあるため好ましくない。
【００３８】
また、表面硬度をさらに高めるため、アクリル系樹脂中に、高Ｔｇアクリル等を分散させて透明性を維持するようにしてもよい。そのほか、メタクリル酸メチル−スチレン共重合樹脂（ＭＳ樹脂）を添加することにより、吸水率を下げて発泡を抑えることもできる。
【００３９】
＜シート厚さ＞
本成形用樹脂シートの各層及びシート全体の厚さは、表面硬度及び成形性に問題が生じない範囲で適宜設定可能である。但し、一般的にはシート全体の厚さは０．２ｍｍ〜２．０ｍｍであるのが好ましく、被覆層の厚さは１０μｍ〜４０μｍ、特に３０μｍ〜４０μｍであるのが好ましい。
【００４０】
＜製造方法＞
本成形用樹脂シートの製造方法は、特に制限されるものではないが、生産性の観点から、共押出しによって基材層と被覆層とを積層させるのが好ましい。
例えば、ポリカーボネート系樹脂組成物（Ａ）及びアクリル系樹脂（Ｂ）を各々別々の押出機で加熱溶融し、Ｔダイのスリット状の吐出口からそれぞれ押出して積層し、次いで冷却ロ−ルに密着固化させるようにする製造方法を挙げることができる。
【００４１】
芳香族ポリカーボネート（Ａ１）と他の樹脂（Ａ２）とは、ポリカーボネート系樹脂組成物（Ａ）を押出機で加熱溶融する際に混合するようにしてもよいが、予め混合溶融（溶融ブレンド）し、必要に応じて相溶化剤などを加えて、ポリマーアロイを調製しておくのが好ましい。
【００４２】
また、押出機で加熱溶融する温度は、それぞれの樹脂のガラス転移温度（Ｔｇ）の８０〜１５０℃高い温度にするのが好ましい。一般的には、ポリカーボネート系樹脂組成物（Ａ）を押出すメイン押出機の温度条件は、通常２３０〜２９０℃、好ましくは２４０〜２８０℃とするのが好ましく、アクリル系樹脂（Ｂ）を押出すサブ押出機の温度条件は通常２２０〜２７０℃、好ましくは２３０〜２６０℃である。
【００４３】
また、２種類の溶融樹脂を共押出する方法としては、フィードブロック方式、マルチマニホールド方式などの公知の方法を採用することができる。
例えばフィードブロック方式の場合であれば、フィードブロックで積層した溶融樹脂をＴダイなどのシート成形ダイに導き、シート状に成形した後、表面が鏡面処理された成形ロール（ポリッシングロール）に流入させてバンクを形成し、該成形ロール通過中に鏡面仕上げと冷却を行うようにすればよい。
マルチマニホールド方式の場合には、マルチマニホールドダイ内で積層した溶融樹脂を、ダイ内部でシート状に成形した後、成形ロールにて表面仕上げおよび冷却を行うようにすればよい。
いずれにしても、ダイの温度は、通常２３０〜２９０℃、中でも２５０〜２８０℃に設定し、成形ロール温度は、通常１００〜１９０℃、中でも１１０〜１９０℃に設定するのが好ましい。
【００４４】
＜特徴及び用途＞
本成形用樹脂シートは、アクリル系樹脂（Ｂ）を主成分とする被覆層を備えているため、成形用樹脂シートの被覆層表面、並びに該成形用樹脂シートを成形してなる製品表面に傷が入り難いという特徴を備えている。しかも、基材層の主成分であるポリカーボネート系樹脂組成物（Ａ）と、被覆層の主成分であるアクリル系樹脂（Ｂ）とのガラス転移温度の差の絶対値を３０℃以内に設定したことにより、被覆層側が製品の表面となるように熱成形した時でさえ、特に深絞り成形した時でさえ、白化やクラック、さらには発泡を生じないようにすることができる。
よって、本成形用樹脂シートを用いて熱成形すれば、意匠性に優れた熱成形体、特に深絞り成形して得られる意匠性に優れた熱成形体を得ることができる。
なお、本発明では、成形する際の深絞り高さが３ｍｍ以上、特に５ｍｍ以上である場合を深絞りといい、本成形用樹脂シートの場合、深絞り高さが７ｍｍ以上の深絞りであっても、白化やクラック、さらには発泡を生じないようにすることができる。
また、本成形用樹脂シートは上記のような特徴を備えているため、例えば成形用樹脂シートの基材層側に印刷層を形成して熱成形する一方、前記印刷層側に溶融樹脂を射出成形して裏打ち層を形成することにより、意匠性に優れたインモールド成形体を製造することもできる。
【００４５】
＜用語の説明＞
本発明において「主成分」とは、特に記載しない限り、当該主成分の機能を妨げない範囲で他の成分を含有することを許容する意を包含する。この際、当該主成分の含有割合を特定するものではないが、主成分（２成分以上が主成分樹脂である場合には、これらの合計量）が組成物中の５０質量％以上、特に７０質量％以上、中でも特に９０質量％以上（１００％含む）を占めるのが好ましい。
また、一般的に「シート」とは、ＪＩＳにおける定義上、薄く、一般にその厚さが長さと幅のわりには小さく平らな製品をいい、一般的に「フィルム」とは、長さ及び幅に比べて厚さが極めて小さく、最大厚さが任意に限定されている薄い平らな製品で、通常、ロールの形で供給されるものをいう（日本工業規格ＪＩＳＫ６９００）。しかし、シートとフィルムの境界は定かでなく、本発明において文言上両者を区別する必要がないので、本発明においては、「フィルム」と称する場合でも「シート」を含むものとし、「シート」と称する場合でも「フィルム」を含むものとする。
また、本発明において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含する。
【実施例】
【００４６】
次に本発明の実施例について説明するが、本発明はこれらの実施例に限定されるものではない。
【００４７】
＜ガラス転移温度の測定方法＞
パーキンエルマー社製示差走査熱量計ＤＳＣ−７型を用いて、窒素雰囲気下、−４０℃で１分間保持後、１０℃／分の昇温速度下で測定し、得られたＤＳＣ曲線の微分の極大値となる温度をガラス転移温度として求めた。
【００４８】
（実施例１）
ポリカーボネート系樹脂組成物（Ａ）及びアクリル系樹脂（Ｂ）を各々別々の押出機で加熱溶融し、Ｔダイのスリット状の吐出口から２種類の樹脂を同時に溶融押出し、２種２層に積層した。
ポリカーボネート系樹脂組成物（Ａ）を押出すメイン押出機は、バレル直径６５ｍｍ、スクリューのＬ／Ｄ＝３５、シリンダー温度２７０℃に設定した。アクリル系樹脂（Ｂ）を押出すサブ押出機は、バレル直径３２ｍｍ、スクリュウのＬ／Ｄ＝３２、シリンダー温度２５０℃に設定した。
【００４９】
ポリカーボネート系樹脂組成物（Ａ）は、芳香族ポリカーボネート（界面重合法で製造されたビスフェノールＡ型芳香族ポリカーボネート、粘度平均分子量２８０００、末端水酸基濃度＝１５０ｐｐｍ，Ｔｇ１４５℃）と、ポリシクロヘキサンジメチレンテレフタレート樹脂（ＰＥＴのエチレングリコールの６５モル％を１．４−ＣＨＤＭで置換した構造を有する低結晶性の共重合ポリエステル。Ｔｇ８６℃）とを、質量比で５０：５０の割合で混合し、加熱しながら溶融混練してポリマーアロイ化させたポリカーボネート系樹脂組成物を用意した。このポリカーボネート系樹脂組成物のガラス転移温度を測定したところ、ＤＳＣ曲線の微分の極大値は単一（Ｔｇ１１０℃）であり、ポリマーアロイであることが確認できた。
アクリル系樹脂（Ｂ）としては、アクリル系樹脂（三菱レイヨン（株）製、商品名アクリペットＭＤ、組成：ポリメチルメタクリレート、Ｔｇ１１０℃）を用いた。
【００５０】
２種２層に積層するためにフィードブロックを使用した。ダイヘッド内温度は２５０℃とし、ダイ内で積層した樹脂を、鏡面仕上げされた横型配置の３本のキャストロールに導くようにした。この際、１番ロール温度１１０℃、２番ロール温度１４０℃、３番ロール温度１８５℃に設定した。
そして、メイン押出機とサブ押出機回転数は、吐出量比がメイン／サブ＝４７０／３０となるように設定して、０．５ｍｍ厚さとなるように共押出して成形用樹脂シート（シート全体厚さ０．５ｍｍ、被覆層厚さ３０μｍ）を得た。
得られた成形用樹脂シートの評価結果を表１に示した。
【００５１】
（実施例２）
ポリカーボネート系樹脂組成物（Ａ）の種類を変えた以外は、実施例１と同じ製造条件で成形用樹脂シート（シート全体厚さ０．５ｍｍ、被覆層厚さ４０μｍ）を得た。
【００５２】
本実施例で用いたポリカーボネート系樹脂組成物（Ａ）は、芳香族ポリカーボネート（界面重合法で製造されたビスフェノールＡ型芳香族ポリカーボネート、粘度平均分子量２８０００、末端水酸基濃度＝１５０ｐｐｍ，Ｔｇ１４５℃）と、ポリシクロヘキサンジメチレンテレフタレート樹脂（ＰＥＴのエチレングリコールの６５モル％を１．４−ＣＨＤＭで置換した構造を有する低結晶性の共重合ポリエステル。Ｔｇ８６℃）とを、質量比で８０：２０の割合で混合し、加熱しながら溶融混練してポリマーアロイ化させてなるポリカーボネート系樹脂組成物を使用した。このポリカーボネート系樹脂組成物のガラス転移温度を測定したところ、ＤＳＣ曲線の微分の極大値は単一（Ｔｇ１３５℃）であり、ポリマーアロイであることが確認できた。
得られた成形用樹脂シートの評価結果を表１に示した。
【００５３】
（実施例３）
ポリカーボネート系樹脂組成物（Ａ）の種類を変えた以外は、実施例１と同じ製造条件で成形用樹脂シート（シート全体厚さ０．５ｍｍ、被覆層厚さ４０μｍ）を得た。
【００５４】
本実施例で用いたポリカーボネート系樹脂組成物（Ａ）は、芳香族ポリカーボネート（界面重合法で製造されたビスフェノールＡ型芳香族ポリカーボネート、粘度平均分子量２８０００、末端水酸基濃度＝１５０ｐｐｍ，Ｔｇ１４５℃）と、ポリシクロヘキサンジメチレンテレフタレート樹脂（ＰＥＴのエチレングリコールの６５モル％を１．４−ＣＨＤＭで置換した構造を有する低結晶性の共重合ポリエステル。Ｔｇ８６℃）と、共重合ポリエステル（ポリブチレンテレフタレートにおけるテレフタル酸の３０モル％をイソフタル酸で置換した構造を有する共重合ポリエステル。Ｔｇ３０℃）とを、質量比７０：２０：１０の割合で混合し、加熱しながら溶融混練してポリマーアロイ化させたポリカーボネート系樹脂組成物を使用した。このポリカーボネート系樹脂組成物のガラス転移温度を測定したところ、ＤＳＣ曲線の微分の極大値は単一（Ｔｇ１４０℃）であり、ポリマーアロイであることが確認できた。
得られた成形用樹脂シートの評価結果を表１に示した。
【００５５】
（実施例４）
ポリカーボネート系樹脂組成物（Ａ）の種類を変えた以外は、実施例１と同じ製造条件で成形用樹脂シート（シート全体厚さ０．５ｍｍ、被覆層厚さ３０μｍ）を得た。
【００５６】
本実施例で用いたポリカーボネート系樹脂組成物（Ａ）は、芳香族ポリカーボネート（界面重合法で製造されたビスフェノールＡ型芳香族ポリカーボネート、粘度平均分子量２８０００、末端水酸基濃度＝１５０ｐｐｍ，Ｔｇ１４５℃）と、ポリシクロヘキサンジメチレンテレフタレート樹脂（ＰＥＴのエチレングリコールの６５モル％を１．４−ＣＨＤＭで置換した構造を有する低結晶性の共重合ポリエステル。Ｔｇ８６℃）とを、質量比で３５：６５の割合で混合し、加熱しながら溶融混練してポリマーアロイ化させたポリカーボネート系樹脂組成物を用いた。このポリカーボネート系樹脂組成物のガラス転移温度を測定したところ、ＤＳＣ曲線の微分の極大値は単一（Ｔｇ１０５℃）であり、ポリマーアロイであることが確認できた。
得られた成形用樹脂シートの評価結果を表１に示した。
【００５７】
（実施例５）
ポリカーボネート系樹脂組成物（Ａ）の種類を変えた以外は、実施例１と同じ製造条件で成形用樹脂シート（シート全体厚さ０．５ｍｍ、被覆層厚さ３５μｍ）を得た。
【００５８】
本実施例で用いたポリカーボネート系樹脂組成物（Ａ）は、芳香族ポリカーボネート（界面重合法で製造されたビスフェノールＡ型芳香族ポリカーボネート、粘度平均分子量２８０００、末端水酸基濃度＝１５０ｐｐｍ，Ｔｇ１４５℃）と、ポリシクロヘキサンジメチレンテレフタレート樹脂（ＰＥＴのエチレングリコールの６５モル％を１．４−ＣＨＤＭで置換した構造を有する低結晶性の共重合ポリエステル。Ｔｇ８６℃）とを、質量比で２５：７５の割合で混合し、加熱しながら溶融混練してポリマーアロイ化させたポリカーボネート系樹脂組成物を使用した。このポリカーボネート系樹脂組成物のガラス転移温度を測定したところ、ＤＳＣ曲線の微分の極大値は単一（Ｔｇ９０℃）であり、ポリマーアロイであることが確認できた。
得られた成形用樹脂シートの評価結果を表１に示した。
【００５９】
（比較例１）
実施例１と同様の成形条件にて、アクリル系樹脂（Ｂ）を共押出せず、ポリカーボネート系樹脂組成物（Ａ）の単層シート（シート全体厚さ０．５ｍｍ）を得た。
ポリカーボネート系樹脂組成物（Ａ）を押出す押出機は、バレル直径６５ｍｍ、スクリューのＬ／Ｄ＝３５、シリンダー温度２７０℃に設定した。
【００６０】
ポリカーボネート系樹脂組成物（Ａ）としては、芳香族ポリカーボネート（界面重合法で製造されたビスフェノールＡ型芳香族ポリカーボネート、粘度平均分子量２８０００、末端水酸基濃度＝１５０ｐｐｍ，Ｔｇ１４５℃）を用いた。
得られた成形用樹脂シートの評価結果を表２に示した。
【００６１】
（比較例２）
ポリカーボネート系樹脂組成物（Ａ）の種類を変えた以外は、実施例１と同じ製造条件で成形用樹脂シート（シート全体厚さ０．５ｍｍ、被覆層厚さ３５μｍ）を得た。
【００６２】
本比較例で用いたポリカーボネート系樹脂組成物（Ａ）には、芳香族ポリカーボネート（界面重合法で製造されたビスフェノールＡ型芳香族ポリカーボネート、粘度平均分子量２８０００、末端水酸基濃度＝１５０ｐｐｍ，Ｔｇ１４５℃）を用いた。
得られた成形用樹脂シートの評価結果を表２に示した。
【００６３】
（比較例３）
成形温度を１１０℃に変えた以外は、比較例２と同じ製造条件で成形用樹脂シート（シート全体厚さ０．５ｍｍ、被覆層厚さ３５μｍ）を得た。
得られた成形用樹脂シートの評価結果を表２に示した。
【００６４】
＜試験及び評価＞
１）鉛筆硬度
ＪＩＳ  Ｋ５４００に準拠し、１Ｋｇ荷重で、実施例及び比較例で得られた成形用樹脂シートの表面（被覆層が形成されている場合は被覆層表面）における鉛筆硬度を測定した。
そして、実用上問題ないレベルである「Ｈ」を基準とし、これ以上の「Ｈ」「２Ｈ」などを合格（「○」）と評価し、これ未満の「Ｂ」を不合格（「×」）と評価した。
【００６５】
２）成形加工性（深絞り性）
実施例及び比較例で得られた成形用樹脂シートを、１００ｍｍ×２００ｍｍ×（厚さ）０．５ｍｍに裁断し、得られたサンプルシートを１２０〜１５０℃に予熱し、当該温度（表１及び表２参照）で５ＭＰａの高圧空気により、表１及び表２に示した深絞り高さに圧空成形を行なった。なお、深絞り高さは、１ｍｍ、２ｍｍ・・・５ｍｍのように、１ｍｍきざみで深絞り高さを変更した金型を使用して設定した。
得られた成形体の表面状態（クラック、白化、発泡、ムラ）状態を観察し、クラック、白化、発泡及びムラのいずれも観察されない場合に「外観異常無」と評価し、さらに、５ｍｍ以上深絞り高さの成型体を外観異常無の状態に成形できたものを合格（「○」）と総合評価した。
【００６６】
【表１】
0004971218.tif 000002
【００６７】
【表２】
0004971218.tif 000003
【００６８】
（考察）
以上の結果、アクリル系樹脂（Ｂ）を主成分とする被覆層を形成することにより、成形用樹脂シート表面（被覆層表面）の硬度を十分に高めることできることを確認できた。よって、成形用樹脂シートは勿論、これを成形してなる製品表面に傷が入り難くすることができる。
また、基材層の主成分であるポリカーボネート系樹脂組成物（Ａ）と、被覆層の主成分であるアクリル系樹脂（Ｂ）とのガラス転移温度の差の絶対値を３０℃以内に設定することにより、深絞り高さ７ｍｍ以上に深絞り成形してもクラック、白化、発泡、ムラなどの外観不良を生じることなく成形品を得ることができることが判明した。
これより、本発明の成形用樹脂シートを用いれば、表面が傷つき難く、且つ成形性が優れた成形品を得ることができるばかりか、印刷インクの色やけのないインモールド成型品を製造することができると予想される。
【００６９】
また、上記結果を考察すると、ポリカーボネート系樹脂組成物（Ａ）と、アクリル系樹脂（Ｂ）とのガラス転移温度の差の絶対値を３０℃以内に設定する方法として、芳香族ポリカーボネート（Ａ１）と他の樹脂（Ａ２）とポリマーアロイを作製してポリカーボネート系樹脂組成物（Ａ）のガラス転移温度を低下させる方法が好ましいこと、並びに、その際、他の樹脂（Ａ２）としては、芳香族ポリエステル、中でも特にポリエチレンテレフタレートにおけるエチレングリコールの一部をシクロヘキサンジメタノールで置換してなる共重合ポリエステル、又は、ポリブチレンテレフタレートにおけるテレフタル酸の一部をイソフタル酸で置換してなる共重合ポリエステル、又は、これらの混合物であるのが好ましいと考えられる。